Brevet FR2966306A1 — publié le 20120420

FILTRE BAW A COUPLAGE LATERAL UTILISANT DES CRISTAUX PHONONIQUES Le domaine de l'invention est celui des dispositifs électromécaniques exploitant la propagation d'ondes acoustiques dans des couches piézoélectriques en vue de réaliser des fonctions de filtre électrique. De tels dispositifs présentent des fréquences de fonctionnement de l'ordre de quelques centaines de MHz à quelques GHz, et sont utilisés dans des circuits de transmission radiofréquence (téléphone portable, liaison radio, échange de données sans fil,...), de traitement du signal ou dans des systèmes de capteurs. La plupart des filtres acoustiques actuellement réalisés à partir de résonateurs BAW (Bulk Acoustic Wave) sont couplés électriquement. Certaines fonctions nécessitant l'isolation électrique entre l'entrée et la sortie du filtre sont cependant encore délicates : elles nécessitent un balun, un montage couteux en encombrement et en pertes électriques. Il est possible de se passer de cet inconvénient en utilisant un couplage acoustique. Dans cette optique, les CRF acronyme de « Coupled Resonator Filters » tels que ceux illustrés en figure 1 ont été développés, comme décrit dans les articles suivants : G.G. Fattinger, J. Kaitila, R. Aigner and W. Nessler, Single-tobalanced Filters for Mobile Phones using Coupled Resonator BAW Technology, 2004 IEEE Ultrasonics Symposium, pp. 416-419, J.D. Larson, R.C. Ruby, Thin-film acoustically-coupled transformer, brevet US 6946928 B2, Sept. 2005. Plus précisément, un substrat S comporte un empilement de couches dans lequel sont définis : - une structure de miroir de Bragg MR1 ; - une couche de premier matériau piézoélectrique Piézol inséré entre une première électrode inférieure Ei1 et une première électrode supérieure Est ; - une seconde structure de miroir de Bragg MR2 ; - une couche de second matériau piézoélectrique Piézol inséré entre une seconde électrode inférieure Ei2 et une seconde électrode supérieure Es2. Ces structures permettent de répondre à ce besoin en limitant la surface nécessaire et les pertes, mais nécessitent un procédé technologique très lourd pour leur réalisation tels que décrit dans l'article : C. Billard, N. Buffet, A. Reinhardt, G. Parat, S. Joblot and P. Bar, 200mm Manufacturing Solution for Coupled Resonator Filters, Proceedings of the 39th European Solid-State Device Research Conference (ESSDERC 2009), pp. 133-136. Dans le domaine des filtres acoustiques et notamment sur matériau piézoélectrique de quartz, dits monolithiques, il a déjà été proposé d'utiliser un couplage latéral entre résonateurs comme illustré en figure 2, les résonateurs étant placés côte à côte. Le matériau piézoélectrique Piézo est inséré entre deux électrodes supérieures et inférieures respectivement ES,, Ei1 et Est, Ei2. On excite alors des ondes de cisaillement d'épaisseur TS 1 o correspondant à l'acronyme de « Thickness Shear » qui sont naturellement évanescentes en-dehors des résonateurs, et en faisant varier la distance entre les résonateurs, on peut faire varier l'énergie transmise et ainsi modifier la largeur de la bande passante du filtre. Le filtre est alors appelé filtre à couplage latéral ou filtre monolithique. Cela fonctionne bien pour des filtres 15 réalisés sur substrat piézoélectrique (notamment le quartz), mais ces résonateurs ont une fréquence de résonance faible (pas plus de quelques centaines de MégaHertz) due à leur forte épaisseur et ils ne sont pas compatibles avec des technologies CMOS (pour la téléphonie mobile, par exemple). 20 Lorsqu'on transfère ces filtres sur des couches minces, d'épaisseur de l'ordre du micromètre, comme décrit dans l'article J. Meltaus, T. Pensala, K. Kokkonen and A. Jansman, Laterally coupled solidly mounted BAW resonators at 1.9 GHz, 2009 Ultrasonics Symposium Proceedings, on utilise des matériaux piézoélectriques compatibles CMOS, comme par exemple le 25 nitrure d'aluminium (AIN) ou l'oxyde de zinc (ZnO). Naturellement cependant, ces matériaux présentent des caractéristiques acoustiques faisant que les ondes s'y propageant ne sont pas a priori évanescentes en dehors des résonateurs. Une structure comme celle de la figure 2, conduit donc à des résonateurs très fortement couplés, quelle que soit la distance entre eux, ce 30 qui se traduit par un comportement global identique à celui d'un simple résonateur. Par adjonction d'autres matériaux à l'empilement, ou en utilisant l'effet de perturbation apporté par un miroir de Bragg, on peut toutefois modifier le comportement acoustique de l'empilement et se ramener à des 35 conditions de propagation similaires à celles existant naturellement dans le quartz comme décrit dans G.G. Fattinger, S. Marksteiner, J. Kaitila and R. Aigner, Optimization of acoustic dispersion for high performance thin film BAW resonators, 2005 IEEE Ultrasonics Symposium Proceedings, pp. 1175-1178. C'est la solution qui a par exemple été décrite dans l'article J. Meltaus, T. Pensala, K. Kokkonen and A. Jansman, Laterally coupled solidly mounted BAW resonators at 1.9 GHz, 2009 Ultrasonics Symposium Proceedings. Dans ce cas, la distance entre deux résonateurs couplés latéralement, correspondant à la longueur d'évanescence, est très faible, typiquement de l'ordre de grandeur de l'épaisseur de la couche. Il est alors délicat de gérer précisément la distance entre les résonateurs, et donc le couplage, ce qui influe directement sur la largeur de la bande passante du filtre. Dans ce contexte la présente invention a pour objet une solution de filtre à couplage latéral en utilisant un matériau piézoélectrique qui ne satisfait pas forcément naturellement les conditions d'évanescence des ondes en introduisant des cristaux phononiques permettant de diminuer le coefficient de transmission des ondes élastiques se propageant latéralement. Il est rappelé qu'un cristal phononique est une organisation périodique de plusieurs matériaux acoustiquement différents, ce qui provoque une modification des conditions de propagation des ondes acoustiques. Pour certaines organisations de matériaux on peut voir apparaitre des bandes d'arrêt : des plages de fréquences pour lesquelles aucune onde acoustique ne se propage. Concrètement, ceci signifie qu'une onde pénétrant dans ce cristal se voit atténuée au fur et à mesure de sa pénétration dans cette structure, c'est ce phénomène qu'il est proposé d'utiliser dans la présente invention afin de moduler la propagation des ondes acoustiques latérales au sein de filtres à ondes acoustiques de volume. Plus précisément, la présente invention a pour objet un filtre à ondes acoustiques comprenant aux moins deux résonateurs à ondes acoustiques de volume, couplés entre eux, chaque résonateur comportant une couche de matériau piézoélectrique et au moins une première électrode et/ou une seconde électrode, lesdites ondes de volume se propageant dans une direction perpendiculaire au plan de la couche du matériau piézoélectrique, caractérisé en ce qu'il comprend en outre au moins une première structure de cristal phononique entre lesdits résonateurs de manière à pouvoir diminuer le coefficient de transmission des ondes acoustiques latérales selon une direction parallèle au plan de la couche piézoélectrique. Selon une variante de l'invention, la structure de cristal phononique est située dans la couche de matériau piézoélectrique. Selon une variante de l'invention, les résonateurs étant formés à 1 o partir d'un empilement de couches, la structure de cristal phononique comporte des motifs en surface de l'empilement et/ou sous ledit empilement et/ou dans au moins une couche dudit empilement. Selon une variante de l'invention, les motifs de la structure phononique sont en SiO2, ou en SiN ou en Mo ou en W ou en AIN. 15 Selon une variante de l'invention, la structure de cristal phononique est unidimensionnelle. Selon une variante de l'invention, la structure de cristal phononique est bidimensionnelle. Selon une variante de l'invention, la structure de cristal phononique 20 est tridimensionnelle. Selon une variante de l'invention, le matériau piézoélectrique étant en AIN. Selon une variante de l'invention, le matériau piézoélectrique étant en LiNbO3. 25 Selon une variante de l'invention, la structure de cristal phononique comporte des inclusions et/ou des espèces diffusées. Ces inclusions sont obtenues notamment par implantation atomique ou par diffusion d'espèces chimiques. Selon une variante de l'invention, les inclusions sont obtenues par 30 implantation d'atomes d'hydrogène. Selon une variante de l'invention, la structure de cristal phononique comporte des trous. Selon une variante de l'invention, le filtre comprend en outre des secondes structures de cristal phononique à la périphérie desdits 35 résonateurs, présentant des coefficients d'atténuation des ondes acoustiques dites latérales supérieures aux coefficients d'atténuation des premières structures de cristal phononique situées entre les deuxdits résonateurs. Selon une variante de l'invention, les résonateurs comprennent une électrode supérieure et une électrode inférieure. Selon une variante de l'invention, les résonateurs comprennent un couple d'électrodes positionnées à la surface du matériau piézoélectrique. Selon une variante de l'invention, le filtre comporte en outre une structure acoustique permettant d'isoler acoustiquement le filtre, cette structure étant un miroir de Bragg, et/ou une cavité et/ou une troisième 1 o structure de cristal phononique. Plus généralement, pour former un cristal phononique, l'invention peut utiliser tout procédé faisant : - soit intervenir une implantation d'atomes dans un matériau 15 piézoélectrique, de manière à former soit un nouveau matériau (nouvelle phase), soit ledit matériau avec des inclusions de dimensions inférieures à la longueur d'onde de propagation dans le dit matériau ; - soit intervenir un procédé entraînant la diffusion d'espèces chimiques dans le matériau entrainant également la formation d'un nouveau 20 matériau. De même, le miroir de Bragg peut être réalisé par implantation d'atomes dans le matériau piézoélectrique, pour former soit un nouveau matériau soit ledit matériau avec des inclusions de dimensions inférieures à la longueur d'onde de propagation dans le dit matériau. 25 L'invention sera mieux comprise et d'autres avantages apparaîtront à la lecture de la description qui va suivre donnée à titre non limitatif et grâce aux figures annexées parmi lesquelles : - la figure 1 illustre une structure de filtre selon l'art connu 30 comprenant des résonateurs couplés à ondes de volume utilisant des structures de miroir de Bragg ; - la figure 2 illustre deux résonateurs utilisant un couplage latéral dans un matériau tel que le quartz selon l'art connu ; - la figure 3 illustre une variante de filtre selon l'invention utilisant 35 un cristal phononique de manière à optimiser les ondes latérales entre les résonateurs à ondes de volume ; - la figure 4 illustre une variante de filtre de type SMR selon l'invention utilisant un cristal phononique de manière à optimiser les ondes latérales entre les résonateurs à ondes de volume ; - la figure 5 illustre une variante de filtre FBAR selon l'invention utilisant un cristal phononique de manière à optimiser les ondes latérales entre les résonateurs à ondes de volume ; - les figure 6a et 6b illustrent respectivement une vue en coupe et une vue de dessus d'une variante de filtre selon l'invention 1 o comportant en outre des régions périphériques comportant des cristaux phononiques pour diminuer les ondes latérales en périphérie ; - la figure 7 illustre les performances électriques d'un filtre selon l'invention ; 15 - les figures 8a à 8e illustrent les étapes d'un procédé de fabrication d'un exemple de filtre à résonateurs de type FBAR selon l'invention ; - la figure 9 illustre une vue de dessus de l'exemple de filtre à résonateurs de type FBAR réalisé selon les étapes illustrées en 20 figures 8a à 8e ; - les figures 10a à 10d illustrent les étapes d'un procédé de fabrication d'un filtre à résonateurs de type SMR selon l'invention ; - la figure 11 illustre une vue de dessus de l'exemple de filtre à 25 résonateurs de type SMR réalisé selon les étapes illustrées en figures 10a à 10d ; - les figures 12a à 12f illustrent les étapes de procédé de fabrication d'un exemple de filtre d'un filtre selon l'invention comprenant des résonateurs de type SMR et un cristal 30 phononique 2D réalisés dans la couche de matériau piézoélectrique ; - les figures 13a à 13c illustrent les étapes de procédé de fabrication d'un exemple de filtre à résonateurs SMR comportant une structure de miroir de Bragg implantée et des structures de 35 cristal phononique 3D au sein d'un substrat de matériau piézoélectrique. Selon la présente invention, le filtre comporte un empilement BAW présentant une propagation des ondes acoustiques latérales. On force l'évanescence des ondes latérales en insérant au moins un cristal phononique dans l'espace entre deux résonateurs. L'évanescence des modes se propageant latéralement est déterminée selon des calculs tels que ceux décrits par exemple dans l'article de V. Laude, B. Aoubiza, Y. Achaoui, S. Benchabane and A. Khélif, Band structure of evanescent waves in phononic crystals, 2008 IEEE Ultrasonics Symposium Proceedings, pp. 249-252. La connaissance de l'évanescence des ondes latérales permet de déterminer le nombre de périodes du cristal phononique nécessaires pour obtenir un filtre à couplage latéral possédant des caractéristiques (bande passante notamment) voulues. On peut indifféremment utiliser ici un cristal phononique ID, 2D ou 3D, pourvu qu'il limite la propagation des ondes latérales. Le cristal phononique doit être composé d'au moins deux matériaux acoustiquement différents qui peuvent être l'air, le matériau piézoélectrique utilisé pour la couche, ou tout autre solide ou fluide. L'adjonction d'un cristal phononique entre les résonateurs peut se faire pour des résonateurs BAW sur miroir de Bragg ou sur membrane, voire pour des HBAR, acronyme de « High overtone Bulk Acoustic Resonator ». Les figures 3, 4 et 5 illustrent à cet égard, respectivement des configurations de filtres à résonateurs de type SMR (pour Sol/d/y Mounted Resonator), avec structure de miroir de Bragg et de filtres à résonateurs de type FBAR (Film Bulk Acoustique Resonator) comportant une région centrale comportant un cristal phononique CP, entre les deux résonateurs à ondes de volume définis respectivement avec les paires d'électrodes Est, Ei1 et ES2, E;2 et le matériau piézoélectrique P1én, , défini à la surface d'un substrat S, dans le cas du filtre à résonateurs FBAR, un gap Gap sépare la membrane définie dans le matériau piézoélectrique du substrat. Exemple de réalisation d'un filtre selon l'invention comprenant un cristal phononique unidimensionnel réalisé en surface : 735 Le filtre comprend une couche de matériau piézoélectrique d'AIN d'une épaisseur pouvant être typiquement de l'ordre de 1 lm et constitutive d'une membrane séparée du substrat (non représenté) par un gap d'air. Selon cet exemple, la structure de cristal phononique centrale CP1 est définie par une ligne centrale réalisée à la surface du matériau piézoélectrique, centrée entre les jeux d'électrodes ES1, Ei1 et ES2, Ei2 des deux résonateurs couplés et définissant ainsi une période A de ladite structure de cristal phononique, comme représenté en figure 6a. Les résonateurs sont réalisés avec des électrodes en molybdène d'une épaisseur pouvant typiquement être de l'ordre de 200 nm, pour une surface de 50x300 µm2. Le filtre comprend une série de lignes de dioxyde de silicium SiO2 déposées sur la couche d'AIN, d'une épaisseur de 500 nm, d'une largeur de 15 µm. On place une ligne de SiO2 entre les résonateurs de manière à constituer un premier cristal phononique CP1 et on isole le filtre en périphérie par 3 lignes de chaque côté, constitutives de seconds cristaux phononiques CP2, comme illustré en figures 6a et 6b. La figure 7 présente la transmission en dB en fonction de la fréquence obtenue avec le filtre décrit ci-dessus. On obtient une bande passante à -3 dB de 55 MHz centrée sur 2,51 GHz. Exemple de réalisation d'un filtre selon l'invention comprenant des résonateurs de type FBAR (tels que ceux décrits par exemple par N.K. Kuo, C.J. Zuo, G. Piazza, Demonstration of Inverse Acoustic Band Gap Structures in AIN and Inteqration with Piezoelectric Contour Mode Wideband Transducers, 2009 IEEE Solid-State- Sensors, Actuators and Microsystems symposium, pp10-13, 2009) et un cristal phononique réalisé par qravure de la couche de matériau piézoélectrique Les figures 8a à 8e illustrent les différentes étapes d'un exemple de procédé de fabrication d'un filtre à résonateurs de type FBAR tel que celui illustré en figure 5 et dans lequel, le cristal phononique est défini par gravure de la couche de matériau piézoélectrique. La figure 8a illustre la première étape du procédé, à partir d'un substrat de silicium S d'épaisseur typiquement d'environ 700 µm, on procède au dépôt d'une couche dite «LSN » de l'acronyme de Low Stress Nitride d'épaisseur environ 300 nm. Puis on procède au dépôt d'une couche de platine Pt d'épaisseur 200 nm et à une étape de lithographie de ladite couche par lift-off de manière à définir les deux électrodes inférieures Ei1 et Ei2 et enfin on procède au dépôt d'une couche de matériau piézoélectrique Fiez, en nitrure d'aluminium AIN d'épaisseur environ 2 µm. La figure 8b illustre une étape de gravure humide au KOH de l'AIN pour les accès aux électrodes inférieures Ei1 et Ei2. La figure 8c illustre une étape de gravure sèche de l'AIN pour définir le cristal phononique CP1 . 1 o La figure 8d illustre le dépôt d'une couche de Platine destinée à la réalisation des électrodes supérieures ES1, Es2 d'épaisseur environ 200 nm par lithographie de la couche de platine et par procédé lift-off. La figure 8e illustre la libération au difluorure de xénon Xe F2 de la membrane, isolée du substrat par un gap d'air Gap. 15 La figure 9 illustre une vue de dessus de l'exemple de filtre dont les étapes de procédé sont illustrées en figure 8a à 8e. Exemple de réalisation d'un filtre selon l'invention comprenant des résonateurs de type SMR et un cristal phononique réalisé à la surface de la 20 couche de matériau piézoélectrique. Les figures 10a à 10d illustrent les différentes étapes d'un exemple de procédé de fabrication d'un filtre à résonateurs de type SMR séparés par un cristal phononique constitué de lignes de silice disposées dans l'espace 25 entre les résonateurs, au-dessus de la couche de matériau piézoélectrique. Il est à noter qu'il peut tout aussi bien être envisagé de réaliser la structure de cristal phononique en-dessous et/ou avantageusement au-dessus et en-dessous de la couche piézoélectrique. Comme illustré sur la figure 10a, à partir d'un substrat de silicium S, 30 on procède à une opération d'oxydation thermique dudit substrat en SiO2 sur une épaisseur de 1 µm, puis on procède à des dépôts successifs de : - nitrure de silicium SiN sur une épaisseur de l'ordre de 0.8 lm ; - oxycarbure de silicium SiOC sur une épaisseur d'environ 1 lm ; - SiN sur une épaisseur d'environ 0.5 lm ; 35 - SiOC sur une épaisseur d'environ 1 lm ; - SiN sur une épaisseur d'environ 0.5 lm et - SiO2 sur une épaisseur d'environ 0.6 lm de manière à définir une structure de miroir de Bragg MR. La figure 10b illustre la formation des deux électrodes inférieures Ei1 et 5 Ei2 par le dépôt d'une couche de molybdène Mo sur une épaisseur de 0.3 pm puis par lithographie, gravure et retrait du masque de gravure. La figure 10c illustre la formation du cristal phononique grâce aux opérations successives suivantes : - le dépôt de la couche de matériau piézoélectrique en AIN sur une 1 o épaisseur de 1,7 pm ; - le dépôt d'une couche en SiO2 d'épaisseur de l'ordre de 0,5 pm permettant la réalisation de cristal phononique CP1, suivie d'une étape de lithographie, de gravure et du retrait local de la couche de SiO2 ; 15 - la gravure et le retrait local de la couche d'AIN pour ouvrir les reprises de contact. La figure 10d illustre la réalisation des électrodes supérieures Est et Est par le dépôt d'une couche de molybdène Mo sur une épaisseur de 0.3 pm puis par lithographie, gravure et retrait du masque de gravure. 20 Il est ainsi nécessaire d'avoir 4 niveaux de masques. Le cristal phononique pourrait aussi être constitué de lignes de molybdène pour éviter quelques étapes technologiques, mais des couplages électriques entre les lignes métalliques et les résonateurs sont cependant à craindre. La figure 11 illustre une vue de dessus de l'exemple de filtre dont les 25 étapes de procédé sont illustrées ci-dessus avec les reprises de contact inférieures et supérieures des électrodes. Exemple de réalisation d'un filtre selon l'invention comprenant des 30 résonateurs de type SMR et un cristal phononique 2D réalisés dans la couche de matériau piézoélectrique. Le filtre est composé de résonateurs SMR et de structures de cristal phononique en 2D. 35 La structure bidimensionnelle formant le cristal phononique est réalisée dans un substrat piézoélectrique de niobate de lithium par un procédé dit d'échange protonique, consistant à former des zones où le niobate de lithium d'origine et chimiquement transformé en acide niobique (HNbO3) ou en un composé de type LiXH,_XNbO3 comme décrit par exemple dans l'article J.L. Jackel, C.E. Rice et J.J. Veselka, Proton exchange for highindex waveguides in LiNbO3, Applied Physics Letters vol. 41, n °7, p. 607-608 (1982). Ce matériau possédant des propriétés acoustiques sensiblement différentes de celles du niobate de lithium d'origine, la structure bidimensionnelle présente des propriétés de cristal phononique. 1 o Le miroir de Bragg qui isole la structure du substrat est lui aussi constitué de couches de LiXH1_XNbO3 créées également par une réaction d'échange protonique, mais cette fois par implantation d'hydrogène dans le niobate de lithium, afin de former des inclusions totalement enterrées (et non pas proches de la surface). Les étapes technologiques nécessaires à la 15 réalisation sont les suivantes et sont illustrées à l'aide des figures suivantes : Comme illustré en figure 12a, on procède au nettoyage d'un substrat piézoélectrique Piézo de Niobate de Lithium puis à une opération de photolithographie pour définir un premier masque M, couvrant les zones implantées. 20 Puis on procède à des opérations d'implantations d'hydrogène successives, par énergie décroissante, afin de former un profil d'implantation périodique, constitutif du miroir de Bragg MR, comme illustré en figure 12b. On réalise ensuite le retrait du masque de résine par une nouvelle opération de photolithographie pour définir le second masque M2 à l'échange 25 protonique comme illustré en figure 12c. On effectue alors l'échange protonique par immersion dans un bain d'acide benzoïque (C6HSOOOH) fondu (à une température supérieure à 249°C). Rinçage à l'alcool. Retrait de résine, comme illustré en figure 12d, permettant de définir des structures de cristal phononique CP1 et CP2. 30 On procède enfin aux opérations suivantes : dépôt, photolithographie, gravure et retrait de résine pour définir les électrodes supérieures Es, par exemple en aluminium, comme illustré en figure 12e. Selon cette variante, chaque résonateur comporte un couple d'électrodes supérieures ES à la surface du matériau piézoélectrique, les 35 électrodes au sein d'un même couple étant très proches, typiquement séparées de moins de quelques microns, les ondes acoustiques étant toujours propagées dans le volume du matériau piézoélectrique mais générées par un champ électrique parallèle au plan dudit matériau. La figure 12f illustre une vue de dessus de l'exemple de filtre dont les étapes de réalisation ont été décrites ci-dessus. Exemple de réalisation d'un filtre selon l'invention comprenant des résonateurs de type SMR et un cristal phononique 3D réalisés dans la couche de matériau piézoélectrique. Le filtre est composé de résonateurs SMR et de structures de cristal phononique en 3D, réalisés en implantant localement de l'hydrogène dans un substrat de niobate de lithium LiNbO3. Les étapes technologiques nécessaires à la réalisation sont les suivantes et sont illustrées à l'aide des figures 13a à 13c. Selon cette variante chaque résonateur comporte un couple d'électrodes supérieures ES à la surface du matériau piézoélectrique, les électrodes au sein d'un même couple étant très proches, typiquement séparées de moins de quelques microns, les ondes acoustiques étant toujours propagées dans le volume du matériau piézoélectrique mais générées par un champ électrique parallèle au plan dudit matériau. La figure 13a illustre les opérations successives d'implantation d'hydrogène dans un substrat Fiez, de niobate de lithium LiNbO3 pour former des couches de LiXH,_XNbO3 et ainsi définir une structure de miroir de Bragg MR. La figure 13b illustre la réalisation des structures de cristaux phononiques CP1 et CP2 effectuées par masquage et implantations successives d'hydrogène à des épaisseurs différentes, puis retrait du masque non représenté. La figure 13c illustre la réalisation des électrodes supérieures ES, ainsi que les reprises de contact, effectuées par dépôt, lithographie, gravure et retrait d'une couche supérieure d'aluminium. REVENDICATIONS1. Filtre à ondes acoustiques comprenant aux moins deux résonateurs à ondes acoustiques de volume, couplés entre eux, chaque résonateur comportant une couche de matériau piézoélectrique (P1eu)) et au moins une première électrode (ES1, ES2, ES) et/ou une seconde électrode (Ei1, Ei2, ES), lesdites ondes de volume se propageant dans une direction perpendiculaire au plan de la couche du matériau piézoélectrique, caractérisé en ce qu'il comprend en outre au moins une première structure de cristal phononique (CP1) entre lesdits résonateurs de manière à pouvoir diminuer le coefficient de transmission des ondes acoustiques latérales selon une direction parallèle au plan de la couche piézoélectrique. 2. Filtre à ondes acoustiques selon la revendication 1, caractérisé en 15 ce que la structure de cristal phononique est située dans la couche de matériau piézoélectrique. 3. Filtre à ondes acoustiques selon la revendication 1, caractérisé en ce que les résonateurs étant formés à partir d'un empilement de couches, la 20 structure de cristal phononique comporte des motifs en surface de l'empilement et/ou sous ledit empilement et/ou dans au moins une couche dudit empilement. 4. Filtre à ondes acoustiques selon la revendication 3, caractérisé en 25 ce que les motifs de la structure phononique sont en SiO2 , ou en SiN ou en Mo ou en W ou en AIN. 5. Filtre à ondes acoustiques selon l'une des revendications 1 à 4, caractérisé en ce que la structure de cristal phononique est 30 unidimensionnelle. 6. Filtre à ondes acoustiques selon l'une des revendications 1 à 4, caractérisé en ce que la structure de cristal phononique est bidimensionnelle. 7. Filtre à ondes acoustiques selon la revendication 1 ou 2, caractérisé en ce que la structure de cristal phononique est tridimensionnelle. 8. Filtre à ondes acoustiques selon l'une des revendications 1 à 7, 5 caractérisé en ce que le matériau piézoélectrique étant en AIN. 9. Filtre à ondes acoustiques selon l'une des revendications 1 à 7, caractérisé en ce que le matériau piézoélectrique étant en LiNbO3. 10 10. Filtre à ondes acoustiques selon l'une des revendications 1 à 9, caractérisé en ce que la structure de cristal phononique comporte des inclusions et/ou des espèces diffusées. 11. Filtre à ondes acoustiques selon les revendications 9 et 10, 15 caractérisé en ce que les inclusions sont obtenues par implantation d'atomes d'hydrogène. 12. Filtre à ondes acoustiques selon l'une des revendications 1 à 9, caractérisé en ce que la structure de cristal phononique comporte des trous. 20 13. Filtre à ondes acoustiques selon l'une des revendications 1 à 12, caractérisé en ce qu'il comprend en outre des secondes structures de cristal phononiques (CP2) à la périphérie desdits résonateurs, présentant des coefficients d'atténuation des ondes acoustiques dites latérales supérieures 25 aux coefficients d'atténuation des premières structures de cristal phononique situées entre les deuxdits résonateurs. 14. Filtre à ondes acoustiques selon l'une des revendications 1 à 13, caractérisé en ce que les résonateurs comprennent une électrode supérieure 30 et une électrode inférieure. 15. Filtre à ondes acoustiques selon l'une des revendications 1 à 13, caractérisé en ce que les résonateurs comprennent un couple d'électrodes positionnées à la surface du matériau piézoélectrique. 35 16. Filtre à ondes acoustiques selon l'une des revendications 1 à 15, caractérisé en ce qu'il comporte en outre une structure acoustique permettant d'isoler acoustiquement le filtre, cette structure étant un miroir de Bragg, et/ou une cavité et/ou une troisième structure de cristal phononique.